(57)【要約】【課題】アイロンベースとの密着性の良い親水性被膜を形成し、スチームの安定したスチームアイロンを提供する。【解決手段】気化室１内の表面に水溶性樹脂を含む親水性被膜５を形成したものである。【選択図】　図１
2004057442.tif 000002
【特許請求の範囲】
【請求項１】
ヒータによって加熱されるベースと、前記ベースに構成された気化室とを具備し、前記気化室内の表面に水溶性樹脂を含む親水性被膜を形成したスチームアイロン。
【請求項２】
親水性被膜は、水溶性樹脂と無機ケイ酸塩の微粒子と架橋剤を含む請求項１に記載のスチームアイロン。
【請求項３】
水溶性樹脂は、ポリアクリル酸である請求項１または２に記載のスチームアイロン。
【請求項４】
無機ケイ酸塩は、コロイダルシリカである請求項２に記載のスチームアイロン。
【請求項５】
架橋剤は、バナジン酸アンモニウムである請求項２に記載のスチームアイロン。
【請求項６】
親水性被膜は、水溶性炭酸塩を含む請求項２に記載のスチームアイロン。
【請求項７】
水溶性炭酸塩は、炭酸アンモニウムと炭酸水素アンモニウムと炭酸カリウムと炭酸水素カリウムと炭酸ナトリウムと炭酸水素ナトリウムの少なくとも一つより成る請求項６に記載のスチームアイロン。
【請求項８】
親水性被膜は、増粘剤を含む請求項２に記載のスチームアイロン。
【請求項９】
増粘剤は、カルボキシメチルセルロースである請求項８に記載のスチームアイロン。
【発明の詳細な説明】
【０００１】
【発明の属する技術分野】
本発明は、スチームを吹き付けて衣類のケアを行うスチームアイロンに関するものであり、詳しくは気化室の気化能力を向上させる技術に属するものである。
【０００２】
【従来の技術】
従来、この種のスチームアイロンとしては、例えば、特開昭５５−１６０５９９号公報に記載されているように、アルミニウム材で形成された気化室底部にシリカやアルミナの無機質材料を塗装して気化能力を上げるものがあった。この従来技術は、アルミニウムベースのみでは滴下した水滴が膜沸騰によって玉状になり、スチーム噴出口から水滴の状態で流れ出してしまう問題を解決するものである。すなわち、アイロンの気化室のベース上に無機質の親水性被膜を形成させることで、水滴を拡げて気化を容易にさせるものであった。
【０００３】
【発明が解決しようとする課題】
しかしながら、前記従来の親水性被膜は成分が無機質材料のみであって、アイロンベースとの密着性が悪いものであった。つまり、スチーム発生時の蒸気圧によって被膜が剥がれ易く、スチーム噴出口の目詰まりの原因となるという課題があった。
【０００４】
本発明は、前記従来の課題を解決するもので、アイロンベースとの密着性を改善するために水溶性樹脂を有効成分として用いることによって、密着性の良い親水性被膜を形成し、安定したスチームを発生するとともに、スチーム噴出口の目詰まりが少ないスチームアイロンを提供することを目的とする。
【０００５】
【課題を解決するための手段】
前記従来の課題を解決するために、本発明のスチームアイロンは、気化室内の表面に水溶性樹脂を含む親水性被膜を形成させたものである。これによって、親水性被膜とアルミニウムベースとの密着力を向上させることができる。
【０００６】
【発明の実施の形態】
請求項１に記載の発明は、ヒータによって加熱されるベースと、前記ベースに構成された気化室とを具備し、前記気化室内の表面に水溶性樹脂を含む親水性被膜を形成したものであり、水溶性樹脂は１００℃〜２８０℃で乾燥することによって硬化し、アルミニウムベースと強固に密着する。したがって、密着性の良い親水性被膜を形成することが可能となり、長期間安定したスチームを発生するとともにスチーム噴出口の目詰まりが少ないスチームアイロンを実現できる。
【０００７】
請求項２に記載の発明は、上記請求項１に記載の発明において、親水性被膜は、水溶性樹脂と無機ケイ酸塩の微粒子と架橋剤を含むものであり、無機ケイ酸塩を添加することによって、被膜をより親水性にすることができる。また、架橋剤を添加することによって、水溶性樹脂の反応を促進させることができる。したがって、無機ケイ酸塩と架橋剤を含んだ水溶性樹脂を乾燥することによって、密着性が良く、優れた親水性の被膜が形成でき、耐久性の良いスチーム発生機構を有したスチームアイロンを実現できる。
【０００８】
請求項３に記載の発明は、上記請求項１または２に記載の発明において、水溶性樹脂をポリアクリル酸としたものであり、硬化性の良いポリアクリル酸を水溶性樹脂として使用することによって、密着性の良い親水性被膜を形成することが可能となり、安定したスチームを発生するとともにスチーム噴出口の目詰まりが少ないスチームアイロンを実現できる。
【０００９】
請求項４に記載の発明は、上記請求項２に記載の発明において、無機ケイ酸塩をコロイダルシリカとしたものであり、コロイダルシリカとは、無機ケイ酸塩の微粒子をコロイド溶液としたシリカゾルである。シリカゾルの添加量はシリカ固形分換算で１〜２０ｇ／ｌの範囲が好ましい。コロイダルシリカは水溶性樹脂と混合し易いため、均一性の良い親水性被膜を得ることができる。したがって、気化性が良く耐久性の良いスチーム発生機構を有したスチームアイロンを実現できる。
【００１０】
請求項５に記載の発明は、上記請求項２に記載の発明において、架橋剤をバナジン酸アンモニウムとしたものであり、架橋剤は水溶性樹脂と架橋反応を起こし不溶化し、密着性に優れた被膜を形成させるものである。したがって、耐久性の良いスチーム発生機構を有したスチームアイロンを実現できる。
【００１１】
請求項６に記載の発明は、上記請求項２に記載の発明において、親水性被膜が水溶性炭酸塩を含むものであり、また、請求項７に記載の発明は、上記請求項６に記載の発明において、水溶性炭酸塩が、炭酸アンモニウム、炭酸水素アンモニウム、炭酸カリウム、炭酸水素カリウム、炭酸ナトリウムそして炭酸水素ナトリウムの少なくとも一つより成るものであり、水溶性炭酸塩は水素イオン濃度の調整剤として使用する。特に水素イオン濃度を７〜１１に調整することによって、溶液の安定性と塗布の容易性、親水性が向上する。すなわち、密着性の良い親水性被膜を形成することが可能となり、安定したスチームを発生するとともにスチーム噴出口の目詰まりが少ないスチームアイロンを実現できる。
【００１２】
請求項８に記載の発明は、上記請求項２に記載の発明において、親水性被膜が増粘剤を含むものであり、また、請求項９に記載の発明は、上記請求項８に記載の発明において、増粘剤は、カルボキシメチルセルロースのアンモニウム塩とカリウム塩とナトリウム塩の少なくとも一つであり、増粘剤は親水処理剤を適度な粘度に調整するために使用し、成膜性を向上させることができる。特に、増粘剤としてカルボキシメチルセルロースを使用することで、水溶性樹脂の役割を同時に負わせることができる。したがって、密着性の良い親水性被膜を形成することが可能となり、安定したスチームを発生するとともにスチーム噴出口の目詰まりが少ないスチームアイロンを実現できる。
【００１３】
【実施例】
以下本発明の実施例について、図面を参照しながら説明する。
【００１４】
（実施例１）
図１および図２は、本発明の実施例におけるスチームアイロンのスチームを発生させる気化室を示す断面図である。気化室１はアルミニウム製のベース２とヒータ６を埋設したアルミニウムの金属壁から構成された空間である。３は気化室１の頂壁部に設けられた注水口で、図示されていない貯水タンクに連結されている。４はアイロンのベース２に形成されたスチーム噴出口である。これら注水口３、スチーム噴出口４はそれぞれが非対向関係に設置されている。５は本発明の骨子である親水性被膜であり、注水口３から滴下される水を受ける位置に形成されている。本実施例ではアルミニウム製のベース２の内側にしか形成していないが、気化室１の内壁面全体であればさらに効果的である。
【００１５】
本実施例においては、親水性被膜５の成分は、水溶性樹脂としてポリアクリル酸を、無機ケイ酸塩としてコロイダルシリカをそれぞれ使用した。水溶性樹脂としては、カルボキシメチルセルロース、ヒドロキシエチルセルロース等の多糖類系高分子化合物、あるいは、そのアルカリ金属塩やアンモニウム塩、ポリアクリル酸ナトリウム、ポリアクリルアミド、ポリアクリル酸メチル、メタクリル酸、ポリビニルアルコール等を用いても良い。しかし硬化性を考慮するとポリアクリル酸が最も好ましい。そして水溶性のポリアクリル酸ポリマーの平均分子量は１万〜２０万が好ましい。それぞれの代表的な添加量は（表１）に示す通りである。この混合水溶液をベース２に塗布し、１００℃で３０分乾燥後、さらに２５０℃で１０分間乾燥して硬化させて所望の被膜を得た。
【００１６】
（実施例２）
スチームアイロンの気化室の構成は、実施例１と同様である。本実施例では、親水性被膜５の成分は、水溶性樹脂としてポリアクリル酸を、無機ケイ酸塩としてコロイダルシリカを、架橋剤としてバナジン酸アンモニウムをそれぞれ使用した。また、架橋剤として、モリブデン酸アンモニウム、モリブデン酸ナトリウム、五酸化バナジウム、塩化マグネシウム等を使用しても良い。その中で特にバナジン酸アンモニウムを架橋剤として使用することで、密着性の良い被膜が形成できる。それぞれの代表的な添加量は（表１）に示す通りである。この混合水溶液をベース２に塗布し、１００℃で３０分乾燥後、さらに２５０℃で１０分間乾燥して硬化させ、所望の被膜を得た。
【００１７】
（実施例３）
スチームアイロンの気化室の構成は、実施例１と同様である。本実施例では、親水性被膜５の成分は、水溶性樹脂としてポリアクリル酸を、無機ケイ酸塩としてコロイダルシリカを、架橋剤としてバナジン酸アンモニウムを、さらに水溶性炭酸塩として炭酸ナトリウムをそれぞれ使用した。それぞれの代表的な添加量は（表１）に示す通りである。この混合水溶液をベース２に塗布し、１００℃で３０分乾燥後、さらに２５０℃で１０分間乾燥して硬化させ、所望の被膜を得た。
【００１８】
（実施例４）
スチームアイロンの気化室の構成は、実施例１と同様である。本実施例では、親水性被膜５の成分は、水溶性樹脂としてポリアクリル酸を、無機ケイ酸塩としてコロイダルシリカを、架橋剤としてバナジン酸アンモニウムを、水溶性炭酸塩として炭酸ナトリウムを、さらに増粘剤としてカルボキシメチルセルロースを使用した。それぞれの代表的な添加量は（表１）に示す通りである。この混合水溶液をベース２に塗布し、１００℃で３０分乾燥後、さらに２５０℃で１０分間乾燥して硬化させ、所望の被膜を得た。
【００１９】
【表１】
2004057442.tif 000003
【００２０】
以上の実施例１〜４によって作製した金属ベースをスチームアイロンに組み込んでスチーム試験を行った。親水性被膜５がベース２にあれば、試験は金属ベースを２００℃に加熱した状態で、注水口３から１ｃｃのイオン交換水を滴下してスチームを発生させた。この操作を３回、１０回、５０回繰り返した。また、予め親水性の被膜はクリスタルバイオレットラクトンによって青紫色に発色させていた。つまり、金属ベースが青紫色の状態であれば、親水性被膜５が剥がれていないことになる。試験の評価は、親水性被膜５の剥がれ具合を目視によって観察することで判定した。
【００２１】
なお、従来の無機質のみの親水性被膜についても比較例として評価した。その親水性被膜の成分は、無機ケイ酸塩のコロイダルシリカのみである。添加量は、（表１）に示す通りである。この水溶液をベースに塗布し、１００℃で３０分乾燥後、さらに２５０℃で１０分間乾燥して硬化させ、所望の被膜を得た。
【００２２】
試験結果を（表２）に示す。ここで「◎」は剥離面がほぼなし、「○」は剥離面が１／２未満、「△」は剥離面が１／２以上、「×」はほぼ全面剥離とした。
【００２３】
【表２】
2004057442.tif 000004
【００２４】
表２より次の事項が明らかとなる。表面処理剤に水溶性樹脂を混合させることによって親水性被膜の密着性が向上する。また、架橋剤を添加することで親水性被膜が強固となり、さらに密着性が向上する。また、水溶性炭酸塩と増粘剤を添加することによって被膜の形成が良くなり、容易に密着性の良い親水性被膜を得ることができる。
【００２５】
【発明の効果】
以上のように本発明によれば、気化室内に親水性被膜を密着性良く形成することができるため、安定したスチームを発生するとともに、スチーム噴出口の目詰まりが少ないスチームアイロンを実現することができる。
【図面の簡単な説明】
【図１】本発明の各実施例におけるスチームアイロンの縦断面図
【図２】本発明の各実施例におけるスチームアイロンの横断面図
【符号の説明】
１　気化室
２　ベース
５　親水性被膜
【図１】
2004057442.tif 000005
【図２】
2004057442.tif 000006